(57)【要約】【課題】発色速度及び消色速度がともに高速で、かつ、消色体が黄ばみを呈しない新規なクロメン化合物、フォトクロミック剤及びフォトクロミック光学材料を提供すること。【解決手段】ピラノキナゾリン骨格を有するクロメン化合物。該クロメン化合物（ピラノキナゾリン誘導体）は下記一般式(１)で示される。    【化１】2017132736.tif 000018  (但し、Ｒ1はアリール基又は置換アリール基であり、Ｒ2又はＲ3がＨ又は電子供与性基である。)。  これらのクロメン化合物は、重合性単量体に他の光学機能添加剤とともに添加して硬化させて調光レンズ等の光学製品とする。【選択図】なし【特許請求の範囲】
【請求項１】
ピラノキナゾリン骨格を有するクロメン化合物において、下記一般式(１)で示されるものであることを特徴とするクロメン化合物。
【化１】
2017132736.tif 000017
(但し、Ｒ1はアリール基又は置換アリール基であり、Ｒ2及びＲ3はＨ又は電子供与性基である。)。
【請求項２】
前記Ｒ1がフェニル基又は置換フェニル基であるとともに、前記Ｒ2及び／又はＲ3が炭素数１〜３のアルコキシ基であることを特徴とする請求項１に記載のクロメン化合物。
【請求項３】
前記Ｒ1が炭素−炭素多重結合含有基で置換された置換フェニル基であることを特徴とする請求項２記載のクロメン化合物。
【請求項４】
前記炭素−炭素多重結合含有基が（メタ）アクリロアルコキシ基であることを特徴とする請求項３記載のクロメン化合物。
【請求項５】
前記請求項１〜４のいずれかに記載のクロメン化合物の１種又は複数種を含むフォトクロミック剤であって、消色体の４００ｎｍにおけるモル吸光係数（ε）が１０００Ｌ／ｍｏｌ・ｃｍ以上であり、消色体吸収波長端（λae）が４３０ｎｍ未満の範囲にあるとともに、消色速度半減期（τ1/2）が５秒以下を示すものであることを特徴とするフォトクロミック剤。
【請求項６】
請求項５記載のフォトクロミック剤が、重合性単量体に分散又は共重合されてなることを特徴とするフォトクロミック光学材料。
【発明の詳細な説明】
【技術分野】
【０００１】
本発明は、新規なピラノキナゾリン骨格を有するクロメン化合物、このクロメン化合物を含有するフォトクロミック剤、さらには、このフォトクロミック剤を用いたフォトクロミック光学材料に関する。
【背景技術】
【０００２】
プラスチック製の室内外で使用可能な調光レンズは、通常、有機のフォトクロミック剤を重合性ポリマーに配合して調製される。
【０００３】
そして、フォトクロミック剤として各種クロメン化合物が周知であり、例えば、ナフトピラン誘導体、ピラノキノキサリン誘導体、ピラノキナゾリン誘導体等がある（特許文献１，２、非特許文献１等）。
【０００４】
そして、フォトクロミック剤は、太陽光や水銀灯の光のような紫外線を含む光で開環反応等の異性化により速やかに発色体となり、光を遮断すると可逆的に速やかに元の消色体に戻ることが求められる。さらには、消色体は、可及的に無色であることが求められる。さらに、昨今、ファッション性の見地から消色体が黄ばみを呈しないことが求められる。
【０００５】
しかし、これらのフォトクロミック剤の特性の全てを解決することができるクロメン化合物が記載された先行技術文献は、本発明者らは寡聞にして知らない。
【０００６】
なお、特許文献１においては、本願発明のクロメン化合物（ピラノキナゾリン誘導体）の上位概念にあたるものが記載されている（例えば、請求項１、請求項７の式（Ｖｉ））。さらに非特許文献１においてもクロメン化合物（ピラノキナゾリン誘導体）が記載されている(P７２８、Fig.１、化合物１２)。しかし、特許文献１におけるこれらのピラノキナゾリン誘導体の記載は、下位概念の本願発明におけるピラノキナゾリン誘導体を開示もしくは示唆しているものとは認めがたい。さらに、特許文献１の望ましい態様である実施例１および非特許文献１の化合物１２は、後述の「比較例III（構造式（III））」に相当するものである。そして、本願発明の実施例は、比較例IIIに比して後述の如く顕著な効果を奏するものであることからも、本願発明は特許文献１に記載された発明に対して進歩性を有する。
【先行技術文献】
【特許文献】
【０００７】
【特許文献１】特開平6-135967公報
【特許文献２】特開2015-137259公報
【非特許文献】
【０００８】
【非特許文献１】ジーン−ルク・プゾ（Jean-Luc Puzzo）他"ナフトピラン類、ピラノキノリン類、ピラノキナゾリン類及びピラノキノキサリン類の合成とフォトクロミック作用（Synthesis and Photochromic Behavior of Naphtopyrans, Pyrnaoquinolines,Pyrnaoquinazolines and Pyrnaoquinoxalines）" 、「ヘルベチカ  ケミカ  アクタ（HELVETICA CHEMICA ACTA）」 1997年, l80巻, p725-738
【発明の概要】
【発明が解決しようとする課題】
【０００９】
本発明は、上記にかんがみて、発色性(発色速度・濃度)が良好で、かつ、消色速度が高速で、さらには消色体が黄ばみを呈しない新規なクロメン化合物、フォトクロミック剤及びフォトクロミック光学材料を提供することを目的とする。
【課題を解決するための手段】
【００１０】
本発明者らは、上記課題を解決するために、鋭意開発に努力する過程で、前記クロメン化合物である下記ナフトピラン誘導体、ピラノキノキサリン誘導体及びピラノキナゾリン誘導体の基本構造の無置換体のフォトクロミック特性に着目した（後述の比較例Ｉ，II,IIIの表１参照）。
【００１１】
（Ｉ）３，３−ジフェニル−３Ｈ−ナフト〔２，１−ｂ〕ピラン
【００１２】
【化１】
2017132736.tif 000002
【００１３】
（II）８，８−ジフェニル−８Ｈ−ピラノ[３，２−f]キノキサリン
【００１４】
【化２】
2017132736.tif 000003
【００１５】
（III）８，８−ジフェニル−８Ｈ−ピラノ[３，２−f]キナゾリン
【００１６】
【化３】
2017132736.tif 000004
【００１７】
さらに、これらのうちで、発色性の指標である紫外線長波長側端（４００ｎｍ）におけるモル吸光係数（ε）が、ナフトピラン誘導体程小さくないとともに、消色速度の指標である半減期（τ1/2）が一番短くかつ消色体吸収波長端（λae）が、黄色発生波長域（４３０〜４８０ｎｍ）の開始波長端より短いキナゾリン誘導体に着目し、さらに実験を重ねた。その結果、キナゾリン環の３位置（後述する一般式（１）におけるＲ1の導入位置）にフェニル基などのアリール基を導入した場合、消色体吸収波長端（λae）も黄色発生波長域の４３０ｎｍまでシフトさせず、かつ、半減期（τ1/2）もあまり長くさせずに、格段にモル吸光係数（ε）が増大することを知見して下記構成の本願発明に想到した。
【００１８】
すなわち、本願発明のクロメン化合物は、ピラノキナゾリン骨格を有するクロメン化合物において、下記一般式(１)で示されるものであることを特徴とするものである。
【００１９】
【化４】
2017132736.tif 000005
【００２０】
(但し、Ｒ1はアリール基又は置換アリール基であり、Ｒ2及びＲ3はＨ又は電子供与性基である。)。
【００２１】
そして、上記一般式（１）のクロメン化合物において、Ｒ2及び／又はＲ3をアルコキシ基などの電子供与性基とした場合、モル吸光係数（ε）はほとんど変わらず、消色体吸収波長端（λae） がほとんどシフトしないにも関わらず、半減期が格段に短くなることを知見した。
【００２２】
さらに、上記クロメン化合物において、 (メタ)アクリル基等の極性官能基を導入した場合は、格段にモル吸光係数（ε）が増大しても、消色体吸収波長端（λae）は黄色発生波長域の４３０ｎｍまでシフトせず、かつ、半減期（τ1/2）もあまり長くならないことを確認している（表１の実施例２と３参照）。そして、炭素−炭素多重結合含有基（特に重合性基）を導入した場合は、クロメン化合物重合体としてフォトクロミック剤を使用でき、取り扱い性等が向上するとともに、レンズ基材のモノマーとの共重合が可能なものとなる。
【発明を実施するための形態】
【００２３】
以下、本発明をさらに詳しく説明する。本願発明のクロメン化合物は、ピラノキナゾリン骨格を有するクロメン化合物において、一般式(１)で示されるものであることを特徴とするものである。
【００２４】
一般式（１）において、Ｒ1はアリール基又は置換アリール基であり、アリール基はフェニル基又はナフチル基のいずれでもよい。置換アリール基としては、例えば、下記一般式（ｉ）で示される置換フェニル基が望ましい。置換個数は、通常、１個又は２個とし、置換種は異なっていてもよい。
【００２５】
【化５】
2017132736.tif 000006
【００２６】
ここで、Ｒ4：アルケニル基、ジメチルアミノ基、アルコキシ基、炭素数１〜１０の直鎖状または分枝状のアルキル基又はアルデヒド基でもよいが、下記部分構造式（ii）又は(iii)で示される炭素−炭素多重結合含有基（特に重合性基）を有するものがポリマー化して使用でき望ましい。特に（メタ）アクリル基又は（メタ）アクリロアルコキシ基を有するものが望ましい。光学材料の重合性単量体として用いた場合、分散性及び結合性が増大するためである。なお、（メタ）アクリルとは、アクリルとメタクリルとの総称である。
【００２７】
【化６】
2017132736.tif 000007
【００２８】
（但し、Ｒ5は炭素数１〜１０のアルキレン基又はアルコキシレン基を表し、Ｒ6は炭素数１〜３のアルキル基又はＨを表す。)
【００２９】
【化７】
2017132736.tif 000008
【００３０】
（但し、Ｒ7は炭素数１〜１０のアルキレン基又はアルコキシレン基を表し、Ｒ8はエチレン基又はアセチレン基を表す。）
【００３１】
また、一般式（１）における、Ｒ2及びＲ3はＨ又は電子供与基であり、電子供与基としては、直鎖または分岐鎖アルキル基、シクロアルキル基、アリール基、アラルキル基、アルコキシ基、アミノ基（イミノ基、飽和モノ窒素複素環を含む。）などが挙げられる。これらの中でも応答速度、導入の容易さ、安定性の観点からアルコキシ基が好ましく、中でも炭素数１〜３のアルコキシ基がより好ましく、炭素数１のアルコキシ基であるメトキシ基が特に好ましい。なお、Ｒ2及びＲ3は互いに同一であっても異なる基を選定してもよい。
【００３２】
そして、上記一般式（１）で示されるクロメン化合物（キナゾリン誘導体）は、前記特許文献１や非特許文献１等に記載の公知の反応方法に基づいて合成することができる。なお、キナゾリン誘導体の中間体であるキナゾリノール化合物などは市販品を利用するか、あるいはChemistry of Heterocyclic Compounds, 2011, 46(12), 1481-1484.の論文に記載の反応方法に基づいて合成することができる。なお、市販品としては、２−（４−ｍｅｔｈｏｘｙｐｈｅｎｙｌ）−６−ｑｕｉｎａｚｏｌｉｎｏｌ（シグマアルドリッチジャパン合同会社）などを使用することができる。
【００３３】
本発明の前記一般式（１）で示されるクロメン化合物は、ベンゼン、クロロホルム、テトラヒドロフラン等の一般の有機溶媒によく溶ける。このような溶媒に一般式（１）で示されるクロメン化合物を溶かしたとき、太陽光あるいは紫外線を照射すると速やかに発色し、光を遮断すると速やかに元の無色にもどる良好な可逆的なフォトクロミック作用を呈する。
【００３４】
そして、このようなフォトクロミック作用は、有機光学材料中でも同様に発現する。かかる対象となる有機光学材料としては、汎用の有機光学材料を使用することができ、本発明の一般式（１）で示されるクロメン化合物が均一に分散するものであれば特に限定されるものではない。
【００３５】
光学的に好ましくは、例えばポリアクリル酸メチル、ポリアクリル酸エチル、ポリメタクリル酸メチル、ポリメタクリル酸エチル、ポリスチレン、ポリアクリロニトリル、ポリビニルアルコール、ポリアクリルアミド、ポリ（２−ヒドロキシエチルメタクリレート）、ポリジメチルシロキサン、ポリカーボネート等の熱可塑性樹脂を挙げることができる。
【００３６】
さらに、エチレングリコールジアクリレート、ジエチレングリコールジメタクリレート、トリエチレングリコールジメタクリレート、テトラエチレングリコールジメタクリレート、エチレングリコールビスグリシジルメタクリレート、ビスフェノールＡ ジメタクリレート、２，２−ビス（４−メタクリロイルオキシエトキシフェニル）プロパン、２，２−ビス（３，５−ジブロモ−４−メタクリロイルオキシエトキシフェニル）プロパン等の多価アクリル酸及び多価メタクリル酸エステル化合物；ジアリルフタレート、ジアリルテレフタレート、ジアリルイソフタレート、酒石酸ジアリル、エポキシこはく酸ジアリル、ジアリルフマレート、クロレンド酸ジアリル、ヘキサフタル酸ジアリル、ジアリルカーボネート、アリルジグリコールカーボネート、トリメチロールプロパントリアリルカーボネート等の多価アリル化合物；１，２−ビス（メタクリロイルチオ）エタン、ビス（２−アクリロイルチオエチル）エーテル、１，４−ビス（メタクリロイルチオメチル）ベンゼン等の多価チオアクリル酸及び多価チオメタクリル酸エステル化合物；グリシジルアクリレート、グリシジルメタクリレート、β−メチルグリシジルメタクリレート、ビスフェノールＡ−モノグリシジルエーテル−メタクリレート、４−グリシジルオキシメタクリレート、３−グリシジル−２−オキシエトキシ−２−ヒドロキシプロピルメタクリレート、３−（グリシジルオキシ−１−イソプロピルオキシ）−２−ヒドロキシプロピルアクリレート、３−グリシジルオキシ−２−ヒドロキシプロピルオキシ−２−ヒドロキシプロピルアクリレート等のアクリル酸エステル化合物及びメタクリル酸エステル化合物；ジビニルベンゼン等のラジカル重合性多官能単量体を重合してなる熱硬化性樹脂を挙げることができる。
【００３７】
また、これらの各単量体とアクリル酸、メタクリル酸、無水マレイン酸等の不飽和カルボン酸；アクリル酸メチル、メタクリル酸メチル、メタクリル酸ベンジル、メタクリル酸フェニル、２−ヒドロキシエチルメタクリレート等のアクリル酸及びメタクリル酸エステル化合物；フマル酸ジエチル、フマル酸ジフェニル等のフマル酸エステル化合物；メチルチオアクリレート、ベンジルチオアクリレート、ベンジルチオメタクリレート等のチオアクリル酸及びチオメタクリル酸エステル化合物；スチレン、クロロスチレン、メチルスチレン、ビニルナフタレン、α−メチルスチレンダイマー、ブロモスチレン等のビニル化合物等のラジカル重合性単官能単量体との共重合体が挙げられる。
【００３８】
本発明の一般式（１）で示されるクロメン化合物を有機光学材料（母材）中へ分散させる方法としては特に制限はなく、一般的な手法を用いることができる。
【００３９】
例えば、上記熱可塑性樹脂とクロメン化合物を溶融状態にて混練し、樹脂中に分散させる方法、または上記重合性単量体にクロメン化合物を溶解させた後、重合触媒を加え熱または光にて重合させ樹脂中に分散させる方法、あるいは上記熱可塑性樹脂及び熱硬化性樹脂の表面にクロメン化合物を染色することにより樹脂中に分散させる方法等を挙げることができる。そして、このような製造方法を提供することにより、調光レンズ等の光学製品を、安価に大量に生産することが可能となる。
【００４０】
本発明のクロメン化合物は、クロメン化合物を１種又は複数種混合、適宜他のクロメン化合物と混合してなり、消色半減期が５秒以下を示すフォトクロミック剤とすることができる。特に、最大吸収波長が異なり、消色半減期が近似しているクロメン化合物を複数種混合することにより、多様な色のフォトクロミック剤を設計することができる。
【００４１】
また、このフォトクロミック剤を、重合性単量体に分散させれば、多様な色のフォトクロミック光学材料を調製することができる。そして、このフォトクロミック光学材料を用いた有機光学材料（母材）を構成部材とする光学要素が得られる。さらには、フォトクロミック光学材料で形成した高分子膜で、少なくとも一部が被覆された面を有する光学基材を構成部材とするフォトクロミック光学要素が得られる。ここで、光学要素としては、フォトクロミックレンズ、光学フィルター、ディスプレイ部品、光量計部品、フォトクロミック装飾品等を挙げることができる。
【００４２】
また、本発明のクロメン化合物は、上記光学要素以外に広範囲に利用できる。例えば、銀塩感光材に代る各種の記憶材料、例えば、複写材料、印刷用感光体、陰極線管用記憶材料、レーザー用感光材料、ホログラフィー用感光材料などに利用できる。
【００４３】
さらには、本発明のクロメン化合物は、装飾等の未知の分野への利用も期待できるものである。
【実施例】
【００４４】
以下、実施例によって本発明をさらに詳細に説明するが、本発明はこれらの実施例に限定されるものではない。
【００４５】
＜実施例１＞
下記構造式(ａ)
【００４６】
【化８】
2017132736.tif 000009
【００４７】
で示されるキナゾリノール化合物 ３０．４ ｍｇ （０．１４ ｍｍｏｌ）、脱水トルエン５ mlにチタン(IV)エトキシド３４．３ ｍｇ （０．１５ ｍｍｏｌ）を加え、１１０℃で２０分撹拌した。室温まで放冷し、下記構造式(ｂ)
【００４８】
【化９】
2017132736.tif 000010
【００４９】
で示されるβ-フェニルシンナムアルデヒド３４．０ ｍｇ （０．１６ ｍｍｏｌ）を加え、６０℃で８時間撹拌した。反応後、飽和塩化アンモニウム水溶液を加え、ジクロロメタンで抽出、溶媒を減圧留去しシリカゲルカラムクロマトグラフィーにより精製し、ジクロロメタンから再結晶することで下記構造式(1-1)に示される３−フェニル−８，８−ジフェニル−８Ｈ−ピラノ[３，２−f]キナゾリンを２．３ ｍｇ (収率４．１％)得た。
【００５０】
核磁気共鳴（ＮＭＲ）測定結果：1H-NMR (400 MHz, DMSO-d6) δ： 9.95 (1H, s), 8.51 (2H, d, J=8.4 Hz), 7.93 (1H, d, J=9.2 Hz), 7.82 (1H, d, J=9.2 Hz), 7.71 (1H, d, J=5.2 Hz), 7.54 (7H, m), 7.38 (4H, t), 7.30 (2H, t), 6.82 (1H, d, J=10.0 Hz)
【００５１】
【化１０】
2017132736.tif 000011
【００５２】
＜実施例２＞
前記構造式（ａ）で示されるキナゾリノール化合物１５．５ ｍｇ (０．０７ ｍｍｏｌ)と、下記構造式（ｃ）
【００５３】
【化１１】
2017132736.tif 000012
【００５４】
で示されるプロパギルアルコール化合物 ２９．２ ｍｇ (０．１１ ｍｍｏｌ) とを、１，２−ジクロロエタン ２ ｍｌに混合し、さらにp-トルエンスルホン酸ピリジニウム ４．２ ｍｇ (０．０２ ｍｍｏｌ)，オルトギ酸トリメチル ３０ μｌを添加し、６０℃で１０．５時間撹拌した。ジクロロメタンを加え、有機層をイオン交換水、飽和食塩水で洗浄し、溶媒を減圧留去後、シリカゲルカラムクロマトグラフィーにより精製することで、下記式(1-2)で示される３−フェニル−８，８−ビス（４−メトキシフェニル）−８Ｈ−ピラノ[３，２−f]キナゾリンを２．９ ｍｇ (収率８．８％)得た。
【００５５】
核磁気共鳴（ＮＭＲ）測定結果：1H-NMR (400 MHz, DMSO-d6) δ： 9.94 (1H, s), 8.51 (2H, d, J=8.4 Hz), 7.91 (1H, d, J=9.2 Hz), 7.74 (1H, d, J=9.2 Hz), 7.66 (1H, d, J=5.2 Hz), 7.56 (3H, m), 7.37 (4H, d, J=9.2 Hz), 6.92 (4H, d, J=8.8 Hz), 6.67 (1H, d, J=10.0 Hz), 3.72 (6H, s)
【００５６】
【化１２】
2017132736.tif 000013
【００５７】
＜実施例３＞
上記構造式(1-2)の３位置フェニル基のｐ位にヒドロキシル基を導入した下記構造式（ｄ）
【００５８】
【化１３】
2017132736.tif 000014
【００５９】
で示される化合物２６．１ ｍｇ (０．０６ ｍｍｏｌ)，炭酸カリウム１２９．０ ｍｇ (０．９３ ｍｍｏｌ)を加え、不活性雰囲気下で脱水ＤＭＦ（ジメチルホルムアミド） ２ ｍｌを加え室温で３０分撹拌し、メタクリル酸２−ブロモエチル ２５．２ ｍｇ (０．１３ ｍｍｏｌ)を加え、室温で１７．５時間撹拌した。水を加え、ジクロロメタンで抽出、有機層をイオン交換水で洗浄し溶媒を減圧留去後、シリカゲルカラムクロマトグラフィーにより精製することで、下記式(1-3)で示される３位置フェニル基のｐ位にメタクリロエトキシ基を導入したキナゾリン誘導体（クロメン化合物）を１６．５ ｍｇ(収率４４．８％)得た。
【００６０】
核磁気共鳴（ＮＭＲ）測定結果：1H-NMR (400 MHz, CDCl3) δ： 9.56 (1H, s), 8.49 (2H, d, J=9.2 Hz), 7.84 (1H, d, J=9.2 Hz), 7.52 (1H, d, J=9.2 Hz), 7.37 (4H, d, J=8.8 Hz), 7.31 (1H, d, J=10.0), 7.04 (2H, d, J=9.2 Hz), 6.87 (4H, d, J=9.2 Hz), 6.32 (1H, d, J=10.0 Hz), 6.17 (1H, s), 5.60 (1H, s), 4.54 (2H, t, J=4.4 Hz), 4.31 (2H, t, J=4.8 Hz), 3.78 (6H, s), 1.97 (3H, s)
【００６１】
【化１４】
2017132736.tif 000015
【００６２】
<フォトクロミック特性試験>
上記で合成した実施例1〜３の各クロメン化合物（ピラノキナゾリン誘導体）及び比較例I〜IIIの各クロメン化合物をベンゼンに溶解（5 ×10-5 mol／L）させ、試料溶液とした。
【００６３】
なお、比較例は、クロメン化合物として、前述したナフトピラン誘導体、ピラノキノキサリン誘導体、ピラノキナゾリン誘導体を用いた。
【００６４】
比較例Ｉ…３，３−ジフェニル−３Ｈ−ナフト〔２，１−ｂ〕ピラン
比較例II…８，８−ジフェニル−８Ｈ−ピラノ[３，２−f]キノキサリン
比較例III…８，８−ジフェニル−８Ｈ−ピラノ[３，２−f]キナゾリン
【００６５】
(a)消色体、発色体の吸収スペクトル及び(b)消色速度について、下記方法によって測定した。
【００６６】
(a)吸収スペクトル
消色体の紫外可視吸収スペクトルは島津製作所製分光光度計(UV-3150)を用いて測定して、４００ｎｍにおけるモル吸光係数（ε）とともに消色体吸収波長端（λae）を求めた。なお、モル吸光係数とは物質が特定波長の光を吸収する強さを示すもので、紫外線吸収の観点から、消色体の４００ｎｍにおけるモル吸光係数（ε）は１０００（Ｌ／ｍｏｌ・ｃｍ）以上であることが好ましい。また、吸収波長端とは紫外可視吸収スペクトルで紫外線の透過率が８０％以下となる波長域の上限波長を示すもので、消色体吸収波長端（λae）は光学材料の黄色発生波長域（４３０〜４８０ｎｍ）未満の範囲であることが好ましい。
【００６７】
また、発色体の吸収スペクトルはOcean Optics製マルチチャンネル分光器(USB 4000)を用いて測定し最大吸収波長(λmax)を求めた。
【００６８】
(b)消色速度の半減期[τ1/2 (sec)]
消色速度は上記分光器を用い、励起光にはUV-LED 365 nmを用い、紫外光照射停止後、試料の発色体の最大吸収波長における吸光度が最大値の1/2まで低下するのに要する時間（半減期）を計測した。
【００６９】
＜フォトクロミック特性試験結果＞
それらの結果を表１から、下記のことが確認できた。
【００７０】
・実施例１は、モル吸光係数（ε）が比較例IIIより格段に増大（５倍）しているが、消色体吸収波長端（λae）が比較例IIIよりわずかしか（４１２から４２０）増大していないとともに、半減期（τ1/2）もあまり増大していない（１．３ｓから２．１ｓ）。
【００７１】
・実施例１において８，８-ジフェニルに電子供与基を導入した実施例２は、モル吸光係数（ε）が実施例１より増大（１５００から１９００Ｌ／ｍｏｌ・ｃｍへ）しているが、消色体吸収波長端（λae）が実施例１と変わらないとともに、半減期（τ1/2）が格段に短くなっている（２．１ｓから０．３６ｓ）。
【００７２】
・実施例２において３位置フェニル基にメタクリロエトキシ基を導入した実施例３は、モル吸光係数（ε）が実施例２より格段に増大（１９００から２９００Ｌ／ｍｏｌ・ｃｍに）しているが、消色体吸収波長端（λae）が実施例２と変わらないとともに、半減期（τ1/2）もあまり変わらない（０．３６ｓと０．４３ｓ）。
【００７３】
これらから、本発明のクロメン化合物（ピラノキナゾリン誘導体）は、調光レンズ等にフォトクロミック剤として適用した場合、発色性に優れるとともに、消色時の黄ばみも目立たず、かつ、実用的乃至高速な消色速度を得やすいことが確認できた。
【００７４】
【表１】
2017132736.tif 000016